(57)【要約】【課題】本発明は、帯電性及び経時・環境特性に優れるトナーを低コストで製造することが可能であり、環境負荷が小さいトナーの製造方法並びに帯電性及び経時・環境特性に優れるトナーを提供することを目的とする。また、該トナーを含有する現像剤、該現像剤が収納されている現像剤入り容器並びに該現像剤を用いて現像する画像形成方法、画像形成装置及びプロセスカートリッジを提供することを目的とする。【解決手段】トナーの製造方法は、耐圧容器内で界面活性剤を合成する工程、及び該耐圧容器内で該合成された界面活性剤を含有する流体の中でモノマーを重合する工程を少なくとも有し、該流体は、超臨界流体又は亜臨界流体である。【選択図】なし【特許請求の範囲】
【請求項１】
耐圧容器内で界面活性剤を合成する工程、
及び該耐圧容器内で該合成された界面活性剤を含有する流体の中でモノマーを重合する工程を少なくとも有し、
該流体は、超臨界流体又は亜臨界流体であることを特徴とするトナーの製造方法。
【請求項２】
前記流体は、二酸化炭素であることを特徴とする請求項１に記載のトナーの製造方法。
【請求項３】
前記モノマーは、前記超臨界流体及び亜臨界流体の少なくともいずれかに可溶であることを特徴とする請求項１又は２に記載のトナーの製造方法。
【請求項４】
前記モノマーの重合物は、前記超臨界流体及び亜臨界流体の少なくともいずれかに不溶であることを特徴とする請求項１乃至３のいずれか一項に記載のトナーの製造方法。
【請求項５】
前記界面活性剤は、一般式
【化１】
2008070834.tif 000009
（式中、Ｒ１は、水素原子又はメチル基であり、Ｒ２は、メチレン基、エチレン基又は２−ヒドロキシプロピレン基であり、Ｒｆは、炭素数が４以上１０以下であるパーフルオロアルキル基である。）
で表される構成単位を有することを特徴とする請求項１乃至４のいずれか一項に記載のトナーの製造方法。
【請求項６】
前記界面活性剤は、前記構成単位の組成比が２０モル％以上１００モル％以下であることを特徴とする請求項５に記載のトナーの製造方法。
【請求項７】
前記界面活性剤は、重量平均分子量が４．０×１０３以上２．１×１０６以下であることを特徴とする請求項１乃至６のいずれか一項に記載のトナーの製造方法。
【請求項８】
前記界面活性剤を合成する際に、一般式
【化２】
2008070834.tif 000010
（式中、Ｒ１は、水素原子又はメチル基であり、Ｒ２は、メチレン基、エチレン基又は２−ヒドロキシプロピレン基であり、Ｒｆは、炭素数が４以上１０以下であるパーフルオロアルキル基を表す。）
で表される化合物を反応させることを特徴とする請求項１乃至７のいずれか一項に記載のトナーの製造方法。
【請求項９】
前記界面活性剤を合成する際に、超臨界二酸化炭素中で重合することを特徴とする請求項１乃至８のいずれか一項に記載のトナーの製造方法。
【請求項１０】
前記界面活性剤を合成する際に、塊状重合することを特徴とする請求項１乃至８のいずれか一項に記載のトナーの製造方法。
【請求項１１】
前記界面活性剤に対する前記モノマーの重量比は、１０以上１．０×１０４以下であることを特徴とする請求項１乃至１０のいずれか一項に記載のトナーの製造方法。
【請求項１２】
前記モノマーを重合する際に、前記流体は、着色剤及び離型剤の少なくとも一方をさらに含有することを特徴とする請求項１乃至１１のいずれか一項に記載のトナーの製造方法。
【請求項１３】
請求項１乃至１２のいずれか一項に記載のトナーの製造方法を用いて製造されていることを特徴とするトナー。
【請求項１４】
帯電制御剤を含有することを特徴とする請求項１３に記載のトナー。
【請求項１５】
請求項１３又は１４に記載のトナーを含有することを特徴とする現像剤。
【請求項１６】
キャリアをさらに含有することを特徴とする請求項１５に記載の現像剤。
【請求項１７】
請求項１５又は１６に記載の現像剤が容器に収容されていることを特徴とする現像剤入り容器。
【請求項１８】
像担持体に形成された静電潜像を請求項１５又は１６に記載の現像剤で現像してトナー像を形成する工程、該像担持体に形成されたトナー像を被転写体に転写する工程及び該被転写体に転写されたトナー像をローラ状又はベルト状の定着部材により、加熱加圧定着する工程を少なくとも有することを特徴とする画像形成方法。
【請求項１９】
前記像担持体に形成された静電潜像を現像する際に、交互電界を印加することを特徴とする請求項１８に記載の画像形成方法。
【請求項２０】
静電潜像を担持する像担持体、該像担持体を帯電する帯電手段、該帯電された像担持体に露光し、静電潜像を形成する露光手段、該像担持体に形成された静電潜像を請求項１５又は１６に記載の現像剤で現像して、トナー像を形成する現像手段、該像担持体に形成されたトナー像を被転写体に転写する転写手段及び該トナー像を転写した像担持体をクリーニングするクリーニング手段を少なくとも有し、
該像担持体は、有機感光体又はアモルファスシリコン感光体であることを特徴とする画像形成装置。
【請求項２１】
発熱体を具備する加熱体、該加熱体と接触するフィルム及び該フィルムを介して該加熱体と圧接する加圧部材を有し、前記トナー像が転写された被転写体を該フィルムと加圧部材の間で加熱加圧定着する定着手段をさらに有することを特徴とする請求項２０に記載の画像形成装置。
【請求項２２】
帯電手段、現像手段及びクリーニング手段の少なくとも一つの手段並びに像担持体を一体に支持し、画像形成装置の本体に着脱自在であるプロセスカートリッジにおいて、
該現像手段は、該像担持体に形成された静電潜像を請求項１５又は１６に記載の現像剤で現像してトナー像を形成することを特徴とするプロセスカートリッジ。
【発明の詳細な説明】
【技術分野】
【０００１】
本発明は、トナーの製造方法、トナー、現像剤、現像剤入り容器、画像形成方法、画像形成装置及びプロセスカートリッジに関する。
【背景技術】
【０００２】
電子写真法は、一般に、光導電性物質を利用した感光体に種々の手段を用いて静電潜像を形成する静電潜像形成工程、トナーを用いて静電潜像を現像してトナー像を形成する現像工程、トナー像を紙等の被転写体に転写する転写工程、被転写体に転写されたトナー像を加熱、圧力、熱圧、溶剤蒸気等により被転写体に定着させる定着工程、感光体に残存したトナーを除去するクリーニング工程等を有する。
【０００３】
一方、電子写真法で用いられるトナーは、省エネルギーで、環境に対する影響の少ない方法を用いて製造することが求められている。トナーの製造方法としては、溶融混練粉砕法が知られているが、近年では、溶媒中でトナーを製造するケミカル法（例えば、乳化凝集法、懸濁重合法、分散重合法、溶解懸濁法、溶解懸濁伸長法等）が主流となりつつある。懸濁重合法は、水系媒体中に、モノマー、重合開始剤等を含有するトナー材料を分散させて油滴を形成し、その後、昇温して重合反応させることにより、トナーを製造する方法である。また、乳化凝集法は、ポリマー等を含有するトナー材料と水系媒体を混合し、乳化分散させた後、凝集させて、トナーを製造する方法である（特許文献１参照）。さらに、溶解懸濁法は、結着樹脂を結着樹脂が溶解可能な有機溶媒中に添加して成る油性成分を水性成分中で懸濁させ粒子化して懸濁液を調製する工程と、懸濁液から有機溶媒を除去する工程とを有する方法である。このようなケミカル法を用いて製造されるトナーとしては、近年の環境問題に配慮する観点から、カプセルトナー、コアシェルトナー等の所望の機能を効果的に発現することが可能な形態を有するものが知られている。
【０００４】
なお、溶融混練粉砕法において、トナーの形状の均一性を確保するためには、各構成材料を均一に分散させ、粉砕することが重要となる。しかしながら、溶融混練粉砕法によるトナーの形状は、基本的に不定形であり、粉砕断面がランダムとなることから、形状や構造を制御するのは、困難である。また、着色剤、離型剤、帯電制御剤等の添加剤を多量に添加すると、粉砕する際に、添加剤の結晶面でへき開して、添加剤が表面に露出しやすく、その結果、個々のトナー内で帯電性の偏り等が発生し、流動性、帯電性等のトナー特性等の品質が低下する。
【０００５】
これに対して、ケミカル法は、粒径が小さく、粒径分布の狭いトナーを製造することができる。しかしながら、水中又は親水性溶媒中でトナーが造粒されることから、トナーの表面が親水性となり、帯電性の低下及び経時・環境特性の不安定化を引き起こし、その結果、現像・転写不良、トナー飛散、画質低下等が発生する。さらに、ケミカル法は、廃液が多いこと、トナーを乾燥させるためのエネルギーが大きいこと等の問題があり、環境負荷の面からも好ましくない。
【特許文献１】特許第３１４１７８３号公報
【発明の開示】
【発明が解決しようとする課題】
【０００６】
本発明は、上記の従来技術が有する問題に鑑み、帯電性及び経時・環境特性に優れるトナーを低コストで製造することが可能であり、環境負荷が小さいトナーの製造方法並びに帯電性及び経時・環境特性に優れるトナーを提供することを目的とする。また、該トナーを含有する現像剤、該現像剤が収納されている現像剤入り容器並びに該現像剤を用いて現像する画像形成方法、画像形成装置及びプロセスカートリッジを提供することを目的とする。
【課題を解決するための手段】
【０００７】
請求項１に記載の発明は、トナーの製造方法において、耐圧容器内で界面活性剤を合成する工程、及び該耐圧容器内で該合成された界面活性剤を含有する流体の中でモノマーを重合する工程を少なくとも有し、該流体は、超臨界流体又は亜臨界流体であることを特徴とする。これにより、帯電性能及び経時・環境特性に優れるトナーを低コストで製造すると共に、環境負荷が小さいトナーの製造方法を提供することができる。
【０００８】
請求項２に記載の発明は、請求項１に記載のトナーの製造方法において、前記流体は、二酸化炭素であることを特徴とする。これにより、環境負荷をさらに低減することができる。
【０００９】
請求項３に記載の発明は、請求項１又は２に記載のトナーの製造方法において、前記モノマーは、前記超臨界流体及び亜臨界流体の少なくともいずれかに可溶であることを特徴とする。
【００１０】
請求項４に記載の発明は、請求項１乃至３のいずれか一項に記載のトナーの製造方法において、前記モノマーの重合物は、前記超臨界流体及び亜臨界流体の少なくともいずれかに不溶であることを特徴とする。
【００１１】
請求項５に記載の発明は、請求項１乃至４のいずれか一項に記載のトナーの製造方法において、前記界面活性剤は、一般式
【００１２】
【化１】
2008070834.tif 000002
（式中、Ｒ１は、水素原子又はメチル基であり、Ｒ２は、メチレン基、エチレン基又は２−ヒドロキシプロピレン基であり、Ｒｆは、炭素数が４以上１０以下であるパーフルオロアルキル基を表す。）
で表される構成単位を有することを特徴とする。これにより、帯電性及び経時・環境特性に優れるトナーを製造することができる。
【００１３】
請求項６に記載の発明は、請求項５に記載のトナーの製造方法において、前記界面活性剤は、前記構成単位の組成比が２０モル％以上１００モル％以下であることを特徴とする。これにより、帯電性及び経時・環境特性に優れるトナーを製造することができる。
【００１４】
請求項７に記載の発明は、請求項１乃至６のいずれか一項に記載のトナーの製造方法において、前記界面活性剤は、重量平均分子量が４．０×１０３以上２．１×１０６以下であることを特徴とする。これにより、帯電性及び経時・環境特性に優れるトナーを製造することができる。
【００１５】
請求項８に記載の発明は、請求項１乃至７のいずれか一項に記載のトナーの製造方法において、前記界面活性剤を合成する際に、一般式
【００１６】
【化２】
2008070834.tif 000003
（式中、Ｒ１は、水素原子又はメチル基であり、Ｒ２は、メチレン基、エチレン基又は２−ヒドロキシプロピレン基であり、Ｒｆは、炭素数が４以上１０以下であるパーフルオロアルキル基を表す。）
で表される化合物を反応させることを特徴とする。これにより、帯電性及び経時・環境特性に優れるトナーを製造することができる。
【００１７】
請求項９に記載の発明は、請求項１乃至８のいずれか一項に記載のトナーの製造方法において、前記界面活性剤を合成する際に、超臨界二酸化炭素中で重合することを特徴とする。これにより、環境負荷をさらに低減することができる。
【００１８】
請求項１０に記載の発明は、請求項１乃至８のいずれか一項に記載のトナーの製造方法において、前記界面活性剤を合成する際に、塊状重合することを特徴とする。これにより、環境負荷をさらに低減することができる。
【００１９】
請求項１１に記載の発明は、請求項１乃至１０のいずれか一項に記載のトナーの製造方法において、前記界面活性剤に対する前記モノマーの重量比は、１０以上１．０×１０４以下であることを特徴とする。これにより、帯電性能及び経時・環境特性に優れるトナーを製造することができる。
【００２０】
請求項１２に記載の発明は、請求項１乃至１１のいずれか一項に記載のトナーの製造方法において、前記モノマーを重合する際に、前記流体は、着色剤及び離型剤の少なくとも一方をさらに含有することを特徴とする。これにより、着色剤及び離型剤の少なくとも一方の分散性が良好なトナーを得ることができる。
【００２１】
請求項１３に記載の発明は、トナーにおいて、請求項１乃至１２のいずれか一項に記載のトナーの製造方法を用いて製造されていることを特徴とする。これにより、帯電性及び経時・環境特性に優れるトナーを提供することができる。
【００２２】
請求項１４に記載の発明は、請求項１３に記載のトナーにおいて、帯電制御剤を含有することを特徴とする。これにより、帯電性をさらに向上させることができる。
【００２３】
請求項１５に記載の発明は、現像剤において、請求項１３又は１４に記載のトナーを含有することを特徴とする。これにより、帯電性及び経時・環境特性に優れるトナーを含有する一成分現像剤を提供することができる。
【００２４】
請求項１６に記載の発明は、請求項１５に記載の現像剤において、キャリアをさらに含有することを特徴とする。これにより、帯電性及び経時・環境特性に優れるトナーを含有する二成分現像剤を提供することができる。
【００２５】
請求項１７に記載の発明は、現像剤入り容器において、請求項１５又は１６に記載の現像剤が容器に収容されていることを特徴とする。これにより、帯電性及び経時・環境特性に優れるトナーが収容されている現像剤入り容器を提供することができる。
【００２６】
請求項１８に記載の発明は、画像形成方法において、像担持体に形成された静電潜像を請求項１５又は１６に記載の現像剤で現像してトナー像を形成する工程、該像担持体に形成されたトナー像を被転写体に転写する工程及び該被転写体に転写されたトナー像をローラ状又はベルト状の定着部材により、加熱加圧定着する工程を少なくとも有することを特徴とする。これにより、高画質画像を形成することが可能な画像形成方法を提供することができる。
【００２７】
請求項１９に記載の発明は、請求項１８に記載の画像形成方法において、前記像担持体に形成された静電潜像を現像する際に、交互電界を印加することを特徴とすることを特徴とする。これにより、高画質画像を形成することができる。
【００２８】
請求項２０に記載の発明は、画像形成装置において、静電潜像を担持する像担持体、該像担持体を帯電する帯電手段、該帯電された像担持体に露光し、静電潜像を形成する露光手段、該像担持体に形成された静電潜像を請求項１５又は１６に記載の現像剤で現像して、トナー像を形成する現像手段、該像担持体に形成されたトナー像を被転写体に転写する転写手段及び該トナー像を転写した像担持体をクリーニングするクリーニング手段を少なくとも有し、該像担持体は、有機感光体又はアモルファスシリコン感光体であることを特徴とする。これにより、高画質画像を形成することが可能な画像形成装置を提供することができる。
【００２９】
請求項２１に記載の発明は、請求項２０に記載の画像形成装置において、発熱体を具備する加熱体、該加熱体と接触するフィルム及び該フィルムを介して該加熱体と圧接する加圧部材を有し、前記トナー像が転写された被転写体を該フィルムと加圧部材の間で加熱加圧定着する定着手段をさらに有することを特徴とする。これにより、高画質な画像を低温定着させることができる。
【００３０】
請求項２２に記載の発明は、帯電手段、現像手段及びクリーニング手段の少なくとも一つの手段並びに像担持体を一体に支持し、画像形成装置本体に着脱自在であるプロセスカートリッジにおいて、該現像手段は、該像担持体に形成された静電潜像を請求項１５又は１６に記載の現像剤で現像してトナー像を形成することを特徴とする。これにより、高画質画像を形成することが可能なプロセスカートリッジを提供することができる。
【発明の効果】
【００３１】
本発明によれば、帯電性及び経時・環境特性に優れるトナーを低コストで製造することが可能であり、環境負荷が小さいトナーの製造方法並びに帯電性及び経時・環境特性に優れるトナーを提供することができる。また、該トナーを含有する現像剤、該現像剤が収納されている現像剤入り容器並びに該現像剤を用いて現像する画像形成方法、画像形成装置及びプロセスカートリッジを提供することができる。
【発明を実施するための最良の形態】
【００３２】
次に、本発明を実施するための最良の形態を図面と共に説明する。
【００３３】
本発明のトナーの製造方法は、耐圧容器内で界面活性剤を合成する合成工程及びその耐圧容器内で、合成された界面活性剤を含有する流体（超臨界流体又は亜臨界流体）の中でモノマーを重合する重合工程を少なくとも有し、必要に応じて、他の工程を有してもよい。このとき、重合工程では、結着樹脂を含有する粒子が形成される。本発明においては、合成工程及び重合工程を同一の耐圧容器内で行うため、設備の省設計が可能であり、低コストでトナーを製造することができる。
【００３４】
本発明において、合成工程で得られる界面活性剤としては、フッ素系ビニルモノマーを重合することにより得られる重合体（単独重合体又は共重合体）等が挙げられる。フッ素系ビニルモノマーは、目的に応じて適宜選択することができるが、パーフルオロアルキル基を有するアクリル酸誘導体、メタクリル酸誘導体等が挙げられる。
【００３５】
フッ素系ビニルモノマーを重合することにより得られる重合体は、一般式（１）
【００３６】
【化３】
2008070834.tif 000004
で表される構成単位を有することが好ましい。このとき、重合体中の一般式（１）で表される構成単位の組成比は、２０〜１００モル％であることが好ましい。この組成比が２０モル％未満であると、超臨界流体又は亜臨界流体に対する界面活性能が不十分となることがある。また、フッ素系ビニルモノマーは、一般式（２）
【００３７】
【化４】
2008070834.tif 000005
で表される化合物であることが好ましい。なお、一般式（１）及び（２）において、Ｒ１は、水素原子又はメチル基であり、Ｒ２は、メチレン基、エチレン基又は２−ヒドロキシプロピレン基であり、Ｒｆは、炭素数が４以上１０以下であるパーフルオロアルキル基である。
【００３８】
合成工程で界面活性剤を合成する際は、ＨＣＦＣ２２５等のフッ素系溶媒中で重合することができるが、超臨界二酸化炭素中で重合するか、あるいは、塊状重合することが好ましい。これにより、環境負荷を低減することができる。
【００３９】
界面活性剤の重量平均分子量は、４．０×１０３〜２．１×１０６であることが好ましく、１．０×１０４〜８．０×１０６がさらに好ましく、５．０×１０４〜５．０×１０６が特に好ましい。重量平均分子量が４．０×１０３未満である場合及び２．１×１０６を超える場合は、界面活性能が不十分となることがある。
【００４０】
界面活性剤の数平均分子量及び重量平均分子量は、ＧＰＣ（ｇｅｌ  ｐｅｒｍｅａｔｉｏｎ  ｃｈｒｏｍａｔｏｇｒａｐｈｙ）を用いて、以下の条件で測定することができる。
【００４１】
装置：ＨＬＣ−８２２０−ＧＰＣ（東ソー社製）
カラム：ＴＳＫ−ｇｅｌ  ＧＭＨ  ＨＲ−Ｍ（東ソー社製）
温度：４０℃
溶媒：ＨＦＩＰ（ヘキサフルオロプロパノール）
流速：０．２ｍｌ／分
試料溶液の注入量：１０μｌ
なお、試料溶液は、ＣＦ３ＣＯＯＮａの濃度が５ｍＭになるように調製したＨＦＩＰ（ヘキサフルオロプロパノール）溶液に、濃度が０．１５重量％になるように試料を溶解させることにより調製される。次に、以下の測定条件で、ＧＰＣ測定する。また、分子量校正曲線は、単分散ポリスチレン標準試料を用いて作成される。
【００４２】
本発明において、重合工程で用いられるモノマーは、重合することにより得られる結着樹脂が画像を形成することが可能であれば、目的に応じて適宜選択することができるが、ビニルモノマー、スチレン等のラジカル重合性モノマーであることが好ましい。なお、このようなモノマーは、超臨界流体及び亜臨界流体の少なくともいずれかに可溶であることが好ましい。また、このようなモノマーを重合することにより得られる重合物は、超臨界流体及び亜臨界流体の少なくともいずれかに不溶であることが好ましい。
【００４３】
超臨界流体は、気体と液体が共存できる限界（臨界点）を超えた温度・圧力領域において非凝縮性高密度流体として存在し、圧縮しても凝縮を起こさず、臨界温度以上、かつ、臨界圧力以上の状態にある流体である限り、目的に応じて適宜選択することができるが、臨界温度が低いものが好ましい。また、亜臨界流体は、臨界点近傍の温度・圧力領域において高圧液体として存在する限り、目的に応じて適宜選択することができる。
【００４４】
本発明において、超臨界流体としては、例えば、一酸化炭素、二酸化炭素、アンモニア、窒素、水、メタノール、エタノール、エタン、プロパン、２，３−ジメチルブタン、ベンゼン、クロロトリフルオロメタン、ジメチルエーテル等が挙げられる。これらの中でも二酸化炭素が好ましい。二酸化炭素は、臨界圧力が７．３ＭＰａであり、臨界温度が３１℃であるため、容易に超臨界状態にすることができると共に、不燃性であるため、取り扱いが容易である。また、二酸化炭素は、非水系であるため、トナーの特性が良好となる。なお、超臨界流体として用いることができる材料は、亜臨界流体としても用いることができる。また、超臨界流体及び亜臨界流体は、単体であってもよいし、混合物であってもよい。
【００４５】
超臨界流体の臨界温度及び臨界圧力としては、特に制限はなく、目的に応じて適宜選択することができるが、臨界温度は、−２７３〜３００℃であることが好ましく、０〜２００℃が特に好ましい。
【００４６】
なお、超臨界流体又は亜臨界流体と共に、他の流体を併用することもできる。他の流体としては、トナーを構成する材料の溶解度を制御しやすい流体を用いることが好ましく、例えば、Ｎ２Ｏ、エタン、プロパン、エチレン等が挙げられる。
【００４７】
また、超臨界流体又は亜臨界流体と共に、エントレーナーとして、有機溶媒を併用することもできる。これにより、トナーを構成する材料の溶解度が制御しやすくなる。エントレーナーは、目的に応じて適宜選択することができ、例えば、メタノール、エタノール、プロパノール、アンモニア、メラミン、尿素、チオエチレングリコール等が挙げられる。
【００４８】
本発明において、モノマーを重合する際には、重合開始剤を用いることができる。重合開始剤は、反応温度と１０時間半減期を考慮して適宜選択することができ、例えば、２，２'−アゾビスイソブチロニトリル、２，２'−アゾビス（２，４−ジメチルバレロニトリル）等のアゾ系重合開始剤、ラウリルパーオキシド、ベンゾイルパーオキシド、ｔ−ブチルパーオクトエート、過硫酸カリウム等の過酸化物系開始剤等が挙げられる。なお、重合開始剤は、チオ硫酸ナトリウム、アミン等と併用して用いてもよい。
【００４９】
また、重合開始剤は、モノマーに対して、０．１〜１０重量％添加することが好ましい。なお、モノマーを高重合率で重合するためには、５〜４０時間重合することが好ましいが、所望の粒径分布を有するトナーを得るためには、重合を途中で停止させてもよい。さらに、分子量を調節するために、連鎖移動定数が大きい化合物を添加して重合を行ってもよい。連鎖移動定数が大きい化合物としては、メルカプト基を有する低分子化合物、四塩化炭素、四臭化炭素等が挙げられる。
【００５０】
重合工程における加圧条件は、８〜１００ＭＰａであることが好ましく、１０〜５０ＭＰａがさらに好ましい。加圧条件が８ＭＰａ未満であると、界面活性剤の溶解量が低下し、界面活性能が不足しやすくなることから、安定に結着樹脂を含有する粒子を得ることができなくなることや、反応系内のモノマー濃度を上げられず非効率な製造条件となることがある。１００ＭＰａを超える場合は、耐圧設備にかかる装置コストが高くなることや、結着樹脂を含有する粒子が膨潤又は溶解しやすくなることがある。
【００５１】
また、重合工程における加熱条件は、１０〜１８０℃であることが好ましく、３０〜１５０℃がさらに好ましく、３５〜１３０℃が特に好ましい。加熱条件が１０℃未満であると、反応時間が長くなったり、重合転化率が低くなったりすることがあり、１８０℃を超える場合は、安定に結着樹脂を含有する粒子を得ることができなくなることや、製造エネルギー、製造コストが高くなることがある。
【００５２】
本発明において、重合工程における界面活性剤の添加量が少ない程、製造コストが低くなるため、界面活性剤に対するモノマーの重量比は、１０〜１．０×１０４であることが好ましい。この重量比が、１００００を超えると、結着樹脂を含有する粒子が得られなくなることがあり、１０未満になると、製造コストが高くなり、実用的でなくなる。
【００５３】
本発明において、重合工程で得られる結着樹脂の重量平均分子量は、１０００以上であることが好ましく、２０００〜１．０×１０７がさらに好ましく、３０００〜１．０×１０６が特に好ましい。結着樹脂の重量平均分子量が１０００未満であると、耐ホットオフセット性が低下することがある。
【００５４】
結着樹脂の数平均分子量及び重量平均分子量は、ＧＰＣを用いて、以下の条件で測定することができる。
【００５５】
装置：ＧＰＣ−１５０Ｃ（ウォーターズ社製）
カラム：ＫＦ８０１〜８０７（ショウデックス社製）
温度：４０℃
溶媒：ＴＨＦ（テトラヒドロフラン）
流速：１．０ｍｌ／分
試料溶液の濃度：０．０５〜０．６重量％
試料溶液の注入量：０．１ｍｌ
なお、分子量校正曲線は、単分散ポリスチレン標準試料を用いて作成される。
【００５６】
結着樹脂のガラス転移温度は、３０〜８５℃であることが好ましく、４０〜７５℃がさらに好ましい。ガラス転移温度が、３０℃未満であると、トナーの耐熱保存性が低下することがあり、８５℃を超えると、低温定着性が不十分になることがある。
【００５７】
本発明のトナーに添加することができる添加剤は、目的に応じて適宜選択することができるが、例えば、着色剤、離型剤、無機粒子、帯電制御剤、流動性向上剤、クリーニング性向上剤等が挙げられる。なお、重合工程において、モノマーを重合する際に、流体（超臨界流体又は亜臨界流体）は、着色剤及び離型剤の少なくとも一方をさらに含有することが好ましい。これにより、着色剤及び離型剤の少なくとも一方の分散性が良好なトナーを得ることができる。
【００５８】
着色剤は、公知の染料及び顔料の中から目的に応じて適宜選択することができるが、例えば、カーボンブラック、ニグロシン染料、鉄黒、ナフトールイエローＳ、ハンザイエロー（１０Ｇ、５Ｇ、Ｇ）、カドミウムイエロー、黄色酸化鉄、黄土、黄鉛、チタン黄、ポリアゾイエロー、オイルイエロー、ハンザイエロー（ＧＲ、Ａ、ＲＮ、Ｒ）、ピグメントイエローＬ、ベンジジンイエロー（Ｇ、ＧＲ）、パーマネントイエロー（ＮＣＧ）、バルカンファストイエロー（５Ｇ、Ｒ）、タートラジンレーキ、キノリンイエローレーキ、アンスラザンイエローＢＧＬ、イソインドリノンイエロー、ベンガラ、鉛丹、鉛朱、カドミウムレッド、カドミウムマーキュリレッド、アンチモン朱、パーマネントレッド４Ｒ、パラレッド、ファイセーレッド、パラクロロオルトニトロアニリンレッド、リソールファストスカーレットＧ、ブリリアントファストスカーレット、ブリリアントカーンミンＢＳ、パーマネントレッド（Ｆ２Ｒ、Ｆ４Ｒ、ＦＲＬ、ＦＲＬＬ、Ｆ４ＲＨ）、ファストスカーレットＶＤ、ベルカンファストルビンＢ、ブリリアントスカーレットＧ、リソールルビンＧＸ、パーマネントレッドＦ５Ｒ、ブリリアントカーミン６Ｂ、ポグメントスカーレット３Ｂ、ボルドー５Ｂ、トルイジンマルーン、パーマネントボルドーＦ２Ｋ、ヘリオボルドーＢＬ、ボルドー１０Ｂ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、オイルレッド、キナクリドンレッド、ピラゾロンレッド、ポリアゾレッド、クロムバーミリオン、ベンジジンオレンジ、ペリノンオレンジ、オイルオレンジ、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルー（ＲＳ、ＢＣ）、インジゴ、群青、紺青、アントラキノンブルー、ファストバイオレットＢ、メチルバイオレットレーキ、コバルト紫、マンガン紫、ジオキサンバイオレット、アントラキノンバイオレット、クロムグリーン、ジンクグリーン、酸化クロム、ピリジアン、エメラルドグリーン、ピグメントグリーンＢ、ナフトールグリーンＢ、グリーンゴールド、アシッドグリーンレーキ、マラカイトグリーンレーキ、フタロシアニングリーン、アントラキノングリーン、酸化チタン、亜鉛華、リトボン等が挙げられ、二種以上併用してもよい。
【００５９】
トナー中の着色剤の含有量は、目的に応じて適宜選択することができるが、０．１〜１５重量％であることが好ましく、１〜１０重量％がさらに好ましい。着色剤の含有量が０．１重量％未満であると、トナーの着色力が低下することがあり、１５重量％を超えると、トナー中での顔料の分散不良が起こり、着色力及びトナーの電気特性が低下することがある。
【００６０】
着色剤は、樹脂と複合化されたマスターバッチとして使用してもよい。樹脂としては、目的に応じて公知の樹脂の中から適宜選択することができるが、例えば、スチレン又はその置換体の重合体、スチレン系共重合体、ポリメタクリル酸メチル、ポリメタクリル酸ブチル、ポリ塩化ビニル、ポリ酢酸ビニル、ポリエチレン、ポリプロピレン、ポリエステル樹脂、エポキシ樹脂、エポキシポリオール樹脂、ポリウレタン樹脂、ポリアミド樹脂、ポリビニルブチラール樹脂、ポリアクリル酸、ロジン、変性ロジン、テルペン樹脂、脂肪族炭化水素樹脂、脂環族炭化水素樹脂、芳香族系石油樹脂、塩素化パラフィン、パラフィン等が挙げられ、二種以上併用してもよい。
【００６１】
スチレン又はその置換体の重合体としては、ポリスチレン、ポリ（ｐ−クロロスチレン）、ポリビニルトルエン等が挙げられる。スチレン系共重合体としては、スチレン−ｐ−クロロスチレン共重合体、スチレン−プロピレン共重合体、スチレン−ビニルトルエン共重合体、スチレン−ビニルナフタレン共重合体、スチレン−アクリル酸メチル共重合体、スチレン−アクリル酸エチル共重合体、スチレン−アクリル酸ブチル共重合体、スチレン−アクリル酸オクチル共重合体、スチレン−メタクリル酸メチル共重合体、スチレン−メタクリル酸エチル共重合体、スチレン−メタクリル酸ブチル共重合体、スチレン−α−クロロメタクリル酸メチル共重合体、スチレン−アクリロニトリル共重合体、スチレン−ビニルメチルケトン共重合体、スチレン−ブタジエン共重合体、スチレン−イソプレン共重合体、スチレン−アクリロニトリル−インデン共重合体、スチレン−マレイン酸共重合体、スチレン−マレイン酸エステル共重合体等が挙げられる。
【００６２】
マスターバッチは、樹脂と着色剤とを高せん断力をかけて混合混練させて製造することができる。この際、着色剤と樹脂の相互作用を向上させるために、有機溶剤を添加することが好ましい。また、フラッシング法によりマスターバッチを製造すると、着色剤のウエットケーキを直接用いることができ、乾燥する必要がないことから好ましい。フラッシング法は、着色剤の水を含んだ水性ペーストを樹脂と有機溶剤と共に混合混練し、着色剤を樹脂に移行させて水分及び有機溶剤を除去する方法である。なお、混合混練には、三本ロールミル等の高せん断分散装置を用いることが好ましい。
【００６３】
本発明において、重合工程で得られた結着樹脂を含有する粒子は、エントレーナーを用いて染着することができるが、エントレーナーは、結着樹脂が溶解しない有機溶媒又は若干膨潤させる有機溶媒であることが好ましい。具体的には、エントレーナーと結着樹脂の溶解性パラメータ（以下、ＳＰという）の差が１．０以上であることが好ましく、２．０以上がさらに好ましい。例えば、スチレン−アクリル系樹脂に対しては、ＳＰが高いメタノール、エタノール、ｎ−プロパノール等又はＳＰが低いｎ−ヘキサン、ｎ−ヘプタン等を使用することができる。このとき、ＳＰの差が５を超えると、エントレーナーの結着樹脂を含有する粒子に対する濡れが悪くなり、分散性が低下するため、好ましくない。
【００６４】
染着に使用する染料は、エントレーナーに対する溶解度Ｄ１と結着樹脂を溶解することが可能な有機溶媒に対する溶解度Ｄ２の比（Ｄ１／Ｄ２）が０．５以下であればよいが、トナーの粉体抵抗を高くするためには、分散染料、油溶性染料、バット染料等を用いることが好ましく、油溶性染料が特に好ましい。また、着色に応じて、数種の染料を用いることもできる。なお、粉体抵抗が低くなると、転写率が低下することがある。
【００６５】
染着方法としては、耐圧容器内に、結着樹脂を含有する粒子と染料とエントレーナーを入れ、超臨界流体中で処理を行う方法又は耐圧容器内に、結着樹脂を含有する粒子と染料をエントレーナーに溶解又は分散させた液を入れ、超臨界流体中で処理を行う方法が挙げられる。
【００６６】
結着樹脂に対する染料の重量比は、着色度に応じて適宜選択することができるが、通常、１〜５０％である。
【００６７】
染料としては、Ｃ．Ｉ．ＳＯＬＶＥＮＴ  ＹＥＬＬＯＷ（６，９，１７，３１，３５，１００，１０２，１０３，１０５）、Ｃ．Ｉ．ＳＯＬＶＥＮＴ  ＯＲＡＮＧＥ（２，７，１３，１４，６６）、Ｃ．Ｉ．ＳＯＬＶＥＮＴ  ＲＥＤ（５，１６，１７，１８，１９，２２，２３，１４３，１４５，１４６，１４９，１５０，１５１，１５７，１５８）、Ｃ．Ｉ．ＳＯＬＶＥＮＴ  ＶＩＯＬＥＴ（３１，３２，３３，３７）、Ｃ．Ｉ．ＳＯＬＶＥＮＴ  ＢＬＵＥ（２２，６３，７８，８３〜８６，１９１，１９４，１９５，１０４）、Ｃ．Ｉ．ＳＯＬＶＥＮＴ  ＧＲＥＥＮ（２４，２５）、Ｃ．Ｉ．ＳＯＬＶＥＮＴ  ＢＲＯＷＮ（３，９）等が挙げられる。
【００６８】
市販の染料では、愛染ＳＯＴ染料Ｙｅｌｌｏｗ−１，３，４、Ｏｒａｎｇｅ−１，２，３、Ｓｃａｒｌｅｔ−１、Ｒｅｄ−１，２，３、Ｂｒｏｗｎ−２、Ｂｌｕｅ−１，２、Ｖｉｏｌｅｔ−１、Ｇｒｅｅｎ−１，２，３、Ｂｌａｃｋ−１，４，６，８（以上、保土ケ谷化学社製）、Ｓｕｄａｎ染料Ｙｅｌｌｏｗ−１４６，１５０、Ｏｒａｎｇｅ−２２０、Ｒｅｄ−２９０，３８０，４６０、Ｂｌｕｅ−６７０（以上、ＢＡＳＦ社製）、ダイアレジンＹｅｌｌｏｗ−３Ｇ，Ｆ，Ｈ２Ｇ，ＨＧ，ＨＣ，ＨＬ、Ｏｒａｎｇｅ−ＨＳ，Ｇ、Ｒｅｄ−ＧＧ，Ｓ，ＨＳ，Ａ，Ｋ，Ｈ５Ｂ、Ｖｉｏｌｅｔ−Ｄ、Ｂｌｕｅ−Ｊ，Ｇ，Ｎ，Ｋ，Ｐ，Ｈ３Ｇ，４Ｇ、Ｇｒｅｅｎ−Ｃ、Ｂｒｏｗｎ−Ａ（以上、三菱化成社製）、オイルカラーＹｅｌｌｏｗ−３Ｇ，ＧＧ−Ｓ，＃１０５、Ｏｒａｎｇｅ−ＰＳ，ＰＲ，＃２０１、Ｓｃａｒｌｅｔ−＃３０８，Ｒｅｄ−５Ｂ，Ｂｒｏｗｎ−ＧＲ，＃４１６、Ｇｒｅｅｎ−ＢＧ、＃５０２、Ｂｌｕｅ−ＢＯＳ、ＩＩＮ、Ｂｌａｃｋ−ＨＢＢ，＃８０３，ＥＢ，ＥＸ（以上、オリエント化学工業社製）、スミプラストブルーＧＰ，ＯＲ、レッドＦＢ，３Ｂ、イエローＦＬ７Ｇ，ＧＣ（以上、住友化学工業社製）、カヤロンポリエステルブラックＥＸ−ＳＦ３００、カヤセットＲｅｄ−Ｂ、ブルーＡ−２Ｒ（以上、日本化薬社製）等が挙げられる。
【００６９】
離型剤は、目的に応じて公知の離型剤の中から適宜選択することができ、例えば、ワックス類等を用いることができる。ワックス類としては、低分子量ポリオレフィンワックス、合成炭化水素系ワックス、天然ワックス類、石油ワックス類、高級脂肪酸及びその金属塩、高級脂肪酸アミド、これらの各種変性ワックス等が挙げられ、二種以上併用してもよい。
【００７０】
低分子量ポリオレフィンワックスとしては、低分子量ポリエチレンワックス、低分子量ポリプロピレンワックス等が挙げられる。合成炭化水素ワックスとしては、フィッシャートロプシュワックス等が挙げられる。天然ワックス類としては、蜜ろう、カルナバワックス、キャンデリラワックス、ライスワックス、モンタンワックス等が挙げられる。石油ワックス類としては、パラフィンワックス、マイクロクリスタリンワックス等が挙げられる。高級脂肪酸としては、ステアリン酸、パルミチン酸、ミリスチン酸等が挙げられる。
【００７１】
離型剤の融点は、４０〜１６０℃であることが好ましく、５０〜１２０℃がさらに好ましく、６０〜９０℃が特に好ましい。融点が４０℃未満であると、ワックスが耐熱保存性に悪影響を与えることがあり、１６０℃を超えると、低温定着時にコールドオフセットを起こしやすく、定着機への紙の巻き付き等が発生することがある。
【００７２】
トナー中の離型剤の含有量は、０〜４０重量％であることが好ましく、３〜３０重量％がさらに好ましい。離型剤の含有量が４０重量％を超えると、低温定着性が低下したり、光沢度が高過ぎることにより、画質が低下したりすることがある。
【００７３】
無機粒子は、目的に応じて公知の無機粒子の中から適宜選択することができるが、例えば、シリカ、アルミナ、酸化チタン、チタン酸バリウム、チタン酸マグネシウム、チタン酸カルシウム、チタン酸ストロンチウム、酸化亜鉛、酸化スズ、ケイ砂、クレー、雲母、ケイ灰石、ケイソウ土、酸化クロム、酸化セリウム、ベンガラ、三酸化アンチモン、酸化マグネシウム、酸化ジルコニウム、硫酸バリウム、炭酸バリウム、炭酸カルシウム、炭化ケイ素、窒化ケイ素等が挙げられ、２種以上を併用してもよい。
【００７４】
無機粒子の平均一次粒径は、５ｎｍ〜２μｍであることが好ましく、５〜５００ｎｍがさらに好ましい。また、無機粒子のＢＥＴ法による比表面積は、２０〜５００ｍ２／ｇであることが好ましい。
【００７５】
トナー中の無機粒子の含有量は、０．０１〜５．０重量％であることが好ましく、０．０１〜２．０重量％がさらに好ましい。
【００７６】
なお、無機粒子は、トナーの外添剤として、使用することができる。
【００７７】
帯電制御剤は、公知の帯電制御剤の中から目的に応じて適宜選択することができるが、有色材料を用いると、色調が変化することがあるため、無色又は白色に近い材料が好ましい。このような材料としては、ニグロシン系染料、トリフェニルメタン系染料、クロム含有金属錯体染料、モリブデン酸キレート顔料、ローダミン系染料、アルコキシ系アミン、４級アンモニウム塩（フッ素変性４級アンモニウム塩を含む）、アルキルアミド、リンの単体又は化合物、タングステンの単体又は化合物、フッ素系界面活性剤、サリチル酸の金属塩、サリチル酸誘導体の金属塩等が挙げられる。なお、金属は、目的に応じて適宜選択することができるが、アルミニウム、亜鉛、チタン、ストロンチウム、ホウ素、ケイ素、ニッケル、鉄、クロム、ジルコニウム等が挙げられる。
【００７８】
市販の帯電制御剤としては、４級アンモニウム塩のボントロンＰ−５１、オキシナフトエ酸系金属錯体のＥ−８２、サリチル酸系金属錯体のＥ−８４、フェノール系縮合物のＥ−８９（以上、オリエント化学工業社製）、４級アンモニウム塩モリブデン錯体のＴＰ−３０２、ＴＰ−４１５（以上、保土谷化学工業社製）、４級アンモニウム塩のコピーチャージＰＳＹ  ＶＰ２０３８、コピーチャージ  ＮＥＧ  ＶＰ２０３６、コピーチャージ  ＮＸ  ＶＰ４３４、トリフェニルメタン誘導体のコピーブルーＰＲ（以上、ヘキスト社製）、ＬＲＡ−９０１、ホウ素錯体であるＬＲ−１４７（以上、日本カーリット社製）、キナクリドン、アゾ系顔料、その他スルホン酸、カルボン酸、４級アンモニウム塩等を有する高分子化合物等が挙げられる。
【００７９】
トナー中の帯電制御剤の含有量は、結着樹脂の種類、添加剤の種類、分散方法等により適宜選択することができるが、結着樹脂に対して、０．１〜１０重量％であることが好ましく、１〜５重量％がさらに好ましい。帯電制御剤の含有量が０．１重量％未満であると、トナーの帯電性が低下することがある。また、１０重量％を超えると、トナーの帯電性が大きくなりすぎ、主帯電制御剤の効果を減退させて、現像ローラとの静電的吸引力が増大することがある。その結果、現像剤の流動性が低下したり、画像濃度が低下したりする。
【００８０】
流動性向上剤としては、シランカップリング剤、シリル化剤、フッ化アルキル基を有するシランカップリング剤、有機チタネート系カップリング剤、アルミニウム系のカップリング剤、シリコーンオイル、変性シリコーンオイル等が挙げられる。流動性向上剤を用いて、表面処理すると、トナーの疎水性を向上させることができ、高湿度下においても流動性や帯電性の低下を抑制することができる。
【００８１】
クリーニング性向上剤としては、ステアリン酸亜鉛、ステアリン酸カルシウム、ステアリン酸等の脂肪酸金属塩、ポリメタクリル酸メチル粒子、ポリスチレン粒子等のソープフリー乳化重合により得られる樹脂粒子等が挙げられる。樹脂粒子は、粒径分布が狭いことが好ましく、重量平均粒径が０．０１〜１μｍであることが好ましい。クリーニング性向上剤をトナーに添加すると、感光体や一次転写媒体に残存する転写後のトナーを除去しやすくなる。
【００８２】
添加剤を添加する方法としては、重合工程で添加する方法、マスターバッチと共に溶融混練した後、重合工程で添加する方法、重合工程の後に結着樹脂を含有する粒子の表面に固定させる方法等が挙げられる。
【００８３】
本発明のトナーは、形状、大きさ等については、特に制限はなく、目的に応じて適宜選択することができるが、以下のような、熱特性、画像濃度、平均円形度、重量平均粒径、個数平均粒径等を有することが好ましい。
【００８４】
熱特性は、フローテスター特性とも言われ、軟化温度、流出開始温度、１／２法軟化点等として評価される。これらの熱特性は、適宜選択した方法により測定することができ、高架式フローテスターＣＦＴ５００型（島津製作所社製）を用いて測定したフローカーブから求めることができる。
【００８５】
トナーの軟化温度は、５０℃以上であることが好ましく、８０〜１２０℃がさらに好ましい。軟化温度が５０℃未満であると、耐熱保存性や低温保存性が低下することがある。
【００８６】
トナーの流出開始温度は、６０℃以上であることが好ましく、７０〜１５０℃がさらに好ましい。流出開始温度が６０℃未満であると、耐熱保存性や低温保存性が低下することがある。
【００８７】
トナーの１／２法軟化点は、６０℃以上であることが好ましく、８０〜１７０℃がさらに好ましい。１／２法軟化点が、６０℃未満であると、耐熱保存性や低温保存性が低下することがある。
【００８８】
トナーの平均円形度は、トナーの形状と投影面積の等しい相当円の周囲長を実在のトナーの周囲長で除した値であり、０．９０〜０．９８であることが好ましく、０．９５〜０．９７５がさらに好ましい。なお、円形度が０．９４未満の粒子が１５％以下であることが好ましい。平均円形度が０．９０未満であると、転写性が低下したり、画質が低下したりすることがある。また、０．９８を超えると、ブレードクリーニング等を採用している画像形成システムでは、感光体、転写ベルト等のクリーニング不良が発生することがある。
【００８９】
平均円形度は、トナーを含有する懸濁液を平板上の撮像部検知帯に通過させ、ＣＣＤカメラで光学的に粒子画像を検知し、解析する光学的検知帯の手法等により計測することができ、フロー式粒子像分析装置（Ｆｌｏｗ  Ｐａｒｔｉｃｌｅ  Ｉｍａｇｅ  Ａｎａｌｙｚｅｒ）等を用いて計測することができる。
【００９０】
フロー式粒子像分析装置を使用した測定方法に関して以下に説明する。トナー及び外添剤は、例えば、フロー式粒子像分析装置ＦＰＩＡ−２１００（東亜医用電子社製）を用いて測定することができる。測定は、フィルターを通して微細なごみを取り除き、その結果として、１０−３ｃｍ３の水中に測定範囲（例えば、円相当径０．６０μｍ以上１５９．２１μｍ未満）の粒子数が２０個以下の水を用いて行う。このような水１０ｍｌ中にノニオン系界面活性剤（好ましくは和光純薬社製コンタミノンＮ）を数滴加え、さらに、測定試料を５ｍｇ加える。次に、超音波分散器ＵＨ−５０（ＳＴＭ社製）で２０ｋＨｚ、５０Ｗ／１０ｃｍ３の条件で１分間分散処理を行い、さらに、合計５分間の分散処理を行い、測定試料の粒子濃度が４０００〜８０００個／１０−３ｃｍ３（測定円相当径範囲の粒子を対象として）の試料分散液を用いて、０．６０μｍ以上１５９．２１μｍ未満の円相当径を有する粒子の粒度分布を測定する。
【００９１】
試料分散液は、フラットで偏平な透明フローセル（厚さ約２００μｍ）の流路（流れ方向に沿って広がっている）を通過させる。フローセルの厚さに対して交差して通過する光路を形成するために、ストロボとＣＣＤカメラが、フローセルに対して、相互に反対側に位置するように装着される。試料分散液が流れている間に、ストロボ光がフローセルを流れている粒子の画像を得るために１／３０秒間隔で照射され、その結果、それぞれの粒子は、フローセルに平行な一定範囲を有する２次元画像として撮影される。それぞれの粒子の２次元画像の面積から、同一の面積を有する円の直径を円相当径として算出する。約１分間で、１２００個以上の粒子の円相当径を測定することができ、円相当径分布に基づく数及び規定された円相当径を有する粒子の割合（個数％）を測定できる。結果（頻度％及び累積％）は、０．０６〜４００μｍの範囲を２２６チャンネル（１オクターブに対し３０チャンネルに分割）に分割して得ることができる。実際の測定では、円相当径が０．６０μｍ以上１５９．２１μｍ未満の範囲で粒子の測定を行う。
【００９２】
トナーの重量平均粒径Ｄｗは、３〜１０μｍであることが好ましい。Ｄｗが３μｍ未満であると、二成分現像剤として用いた場合には、現像装置における長期の撹拌において、キャリアの表面にトナーが融着し、キャリアの帯電能力を低下させることがある。また、一成分現像剤として用いた場合には、現像ローラへのトナーのフィルミングが発生したり、トナーが薄層化して、ブレード等の部材へのトナー融着が発生したりすることがある。Ｄｗが１０μｍを超えると、高解像で高画質の画像を形成することが難しくなり、現像剤中のトナーの収支が行われた場合に、トナーの粒径の変動が大きくなることがある。
【００９３】
トナーの個数平均粒径Ｄｎに対する重量平均粒径Ｄｗの比Ｄｗ／Ｄｎは、１．００〜１．２５であることが好ましく、１．１０〜１．２５がさらに好ましい。Ｄｗ／Ｄｎが１．２５を超えると、二成分現像剤として用いた場合には、現像装置における長期の撹拌において、キャリアの表面にトナーが融着し、キャリアの帯電能力を低下させることがある。また、一成分現像剤として用いた場合には、現像ローラへのトナーのフィルミングが発生したり、トナーが薄層化して、ブレード等の部材へのトナー融着が発生したりすることがある。さらに、高解像で高画質の画像を形成することが難しくなり、現像剤中のトナーの収支が行われた場合に、トナーの粒子径の変動が大きくなることがある。
【００９４】
Ｄｗ及びＤｗ／Ｄｎは、コールターカウンター法を用いて測定することができる。コールターカウンター法によるトナーの粒度分布の測定装置としては、コールターカウンターＴＡ−ＩＩ、コールターマルチサイザーＩＩ（以上、コールター社製）が挙げられる。以下に測定方法について述べる。
【００９５】
まず、電解液１００〜１５０ｍｌ中に分散剤として界面活性剤（好ましくはアルキルベンゼンスルホン酸塩）を０．１〜５ｍｌ加える。ここで、電解液とは、１級塩化ナトリウムを用いて約１重量％ＮａＣｌ水溶液を調製したものであり、例えば、ＩＳＯＴＯＮ−ＩＩ（コールター社製）が使用できる。次に、測定試料を２〜２０ｍｇ加える。試料を懸濁した電解液は、超音波分散器で約１〜３分間分散処理を行い、上記の測定装置により、１００μｍアパーチャーを用いて、トナーの体積、個数を測定して、体積分布と個数分布を算出する。得られた分布から、トナーの重量平均粒径、個数平均粒径を求めることができる。
【００９６】
チャンネルとしては、２．００μｍ以上２．５２μｍ未満；２．５２μｍ以上３．１７μｍ未満；３．１７μｍ以上４．００μｍ未満；４．００μｍ以上５．０４μｍ未満；５．０４μｍ以上６．３５μｍ未満；６．３５μｍ以上８．００μｍ未満；８．００μｍ以上１０．０８μｍ未満；１０．０８μｍ以上１２．７０μｍ未満；１２．７０μｍ以上１６．００μｍ未満；１６．００μｍ以上２０．２０μｍ未満；２０．２０μｍ以上２５．４０μｍ未満；２５．４０μｍ以上３２．００μｍ未満；３２．００μｍ以上４０．３０μｍ未満の１３チャンネルを使用し、粒径が２．００μｍ以上４０．３０μｍ未満の粒子を対象とする。
【００９７】
本発明のトナーを用いて形成される画像は、分光計９３８スペクトロ・デンシトメータ（Ｘ−ライト社製）を用いて測定した濃度値が、１．９０以上であることが好ましく、２．００以上がさらに好ましく、２．１０以上が特に好ましい。濃度値が１．９０未満であると、画像濃度が低く、高画質が得られないことがある。
【００９８】
画像濃度は、ｉｍａｇｉｏ  Ｎｅｏ  ４５０（リコー社製）を用いて、トナーの付着量が１．００±０．０５ｍｇ／ｃｍ２のベタ画像を複写紙ＴＹＰＥ６０００＜７０Ｗ＞（リコー社製）に、定着ローラの表面温度が１６０±２℃の条件で形成し、ベタ画像の任意の６箇所の画像濃度を、分光計９３８スペクトロ・デンシトメータを用いて測定し、その平均値を算出することにより求めることができる。
【００９９】
なお、本発明のトナーは、電子写真法、静電記録法、静電印刷法等に用いることができる。
【０１００】
本発明の現像剤は、本発明のトナーを含有し、キャリア等の適宜選択した成分を含有することができる。現像剤は、一成分現像剤であってもよいし、二成分現像剤であってもよいが、近年の情報処理速度の向上に対応した高速プリンタ等に使用する場合には、寿命向上等の点で二成分現像剤が好ましい。
【０１０１】
本発明のトナーを一成分現像剤に用いた場合、トナーの収支が行われても、トナーの粒径の変動が少なく、現像ローラへのトナーのフィルミングや、トナーを薄層化するために発生するブレード等の部材へのトナーの融着が抑制され、現像装置の長期の使用（撹拌）においても、良好で安定した現像性及び画像が得られる。
【０１０２】
また、本発明のトナーを二成分現像剤に用いた場合、長期に亘るトナーの収支が行われても、現像剤中のトナーの粒径の変動が少なく、現像装置における長期の撹拌においても、良好で安定した現像性が得られる。
【０１０３】
キャリアは、目的に応じて適宜選択することができるが、芯材と、芯材を被覆する樹脂層を有することが好ましい。
【０１０４】
芯材の材料は、公知の材料の中から適宜選択することができるが、５０〜９０ｅｍｕ／ｇのマンガン−ストロンチウム系材料、マンガン−マグネシウム系材料等が挙げられ、画像濃度を確保するためには、１００ｅｍｕ／ｇ以上の鉄粉、７５〜１２０ｅｍｕ／ｇのマグネタイト等の高磁化材料が好ましい。また、トナーが穂立ち状態となっている感光体への当たりを弱くすることができ、高画質化に有利であることから、３０〜８０ｅｍｕ／ｇの銅−亜鉛系材料等の弱磁化材料が好ましい。なお、これらは、二種以上併用してもよい。
【０１０５】
芯材の重量平均粒径Ｄ５０は、１０〜１５０μｍであることが好ましく、４０〜１００μｍがさらに好ましい。Ｄ５０が１０μｍ未満であると、微粉が多くなり、一粒子当たりの磁化が低くなって、キャリアが飛散することがあり、１５０μｍを超えると、比表面積が低下して、トナーが飛散することがあり、フルカラー画像では、特に、ベタ画像部の再現性が低下することがある。
【０１０６】
樹脂層の材料は、公知の樹脂の中から目的に応じて適宜選択することができるが、例えば、アミノ系樹脂、ポリビニル系樹脂、ポリスチレン系樹脂、ハロゲン化オレフィン樹脂、ポリエステル系樹脂、ポリカーボネート系樹脂、ポリエチレン樹脂、ポリフッ化ビニル樹脂、ポリフッ化ビニリデン樹脂、ポリトリフルオロエチレン樹脂、ポリヘキサフルオロプロピレン樹脂、フッ化ビニリデンとアクリル単量体との共重合体、フッ化ビニリデンとフッ化ビニルとの共重合体、テトラフルオロエチレンとフッ化ビニリデンと非フッ化単量体とのターポリマー等のフルオロターポリマー、シリコーン樹脂等が挙げられ、二種以上併用してもよい。
【０１０７】
アミノ系樹脂としては、尿素−ホルムアルデヒド樹脂、メラミン樹脂、ベンゾグアナミン樹脂、ユリア樹脂、ポリアミド樹脂、エポキシ樹脂等が挙げられる。ポリビニル系樹脂としては、アクリル樹脂、ポリメタクリル酸メチル、ポリアクリロニトリル、ポリ酢酸ビニル、ポリビニルアルコール、ポリビニルブチラール等が挙げられる。ポリスチレン系樹脂としては、ポリスチレン、スチレン−アクリル共重合体等が挙げられる。ハロゲン化オレフィン樹脂としては、ポリ塩化ビニル等が挙げられる。ポリエステル系樹脂としては、ポリエチレンテレフタレート、ポリブチレンテレフタレート等が挙げられる。
【０１０８】
樹脂層は、必要に応じて、導電粉等を含有してもよい。このような導電粉としては、金属粉、カーボンブラック、酸化チタン、酸化スズ、酸化亜鉛等が挙げられる。導電粉の個数平均粒径は、１μｍ以下であることが好ましい。個数平均粒径が１μｍを超えると、電気抵抗の制御が困難になることがある。
【０１０９】
樹脂層は、シリコーン樹脂等を溶剤に溶解又は分散させた塗布液を調製した後、公知の塗布方法により、芯材の表面に塗布液を均一に塗布し、乾燥させた後、焼付を行うことにより形成することができる。塗布方法としては、浸漬法、スプレー法、ハケ塗り法等が挙げられる。溶剤は、目的に応じて適宜選択することができるが、トルエン、キシレン、メチルエチルケトン、メチルイソブチルケトン、セルソルブチルアセテート等が挙げられる。焼付は、外部加熱方式及び内部加熱方式のいずれでもよく、外部加熱方式としては、固定式電気炉、流動式電気炉、ロータリー式電気炉、バーナー炉等を用いる方法、内部加熱方式としては、マイクロ波を用いる方法等が挙げられる。
【０１１０】
キャリア中の樹脂層の含有量は、０．０１〜５．０重量％であることが好ましい。樹脂層の含有量が０．０１重量％未満であると、芯材の表面に均一な樹脂層を形成することができないことがあり、５．０重量％を超えると、樹脂層が厚くなり過ぎてキャリア同士の凝集が発生し、キャリアの粒径の均一性が低下することがある。
【０１１１】
なお、二成分現像剤中のキャリアの含有量は、目的に応じて適宜選択することができるが、９０〜９８重量％であることが好ましく、９３〜９７重量％がさらに好ましい。
【０１１２】
本発明の現像剤は、本発明のトナーを含有するので、画像形成時において、帯電性に優れ、高画質な画像を安定に形成することができる。本発明の現像剤は、磁性一成分現像方法、非磁性一成分現像方法、二成分現像方法等の公知の各種電子写真法を用いた画像形成に用いることができ、以下の本発明の現像剤入り容器、プロセスカートリッジ、画像形成装置及び画像形成方法に用いることができる。
【０１１３】
本発明の現像剤入り容器は、本発明の現像剤が収容されている容器である。容器は、公知の容器の中から適宜選択することができるが、容器本体とキャップを有する容器等が挙げられる。容器本体の大きさ、形状、構造、材質等は、目的に応じて適宜選択することができるが、形状は、円筒状であることが好ましい。また、内周面にスパイラル状の凹凸が形成され、回転させることにより内容物である現像剤を排出口側に移行させることができ、スパイラル部の一部又は全部が蛇腹機能を有することが特に好ましい。容器本体は、寸法精度がよい材料で構成されていることが好ましく、具体的には、ポリエステル樹脂、ポリエチレン樹脂、ポリプロピレン樹脂、ポリスチレン樹脂、ポリ塩化ビニル樹脂、ポリアクリル酸、ポリカーボネート樹脂、ＡＢＳ樹脂、ポリアセタール樹脂等の樹脂材料が挙げられる。
【０１１４】
本発明の現像剤入り容器は、保存、搬送等が容易であり、取り扱い性に優れ、後述する本発明のプロセスカートリッジ、画像形成装置等に着脱可能であり、現像剤を補給することができる。
【０１１５】
本発明のプロセスカートリッジは、画像形成装置本体に着脱自在であり、帯電手段、現像手段及びクリーニング手段の少なくとも一つの手段並びに像担持体を一体に支持し、必要に応じて、その他の手段をさらに一体に支持してもよい。なお、現像手段は、像担持体に形成された静電潜像を本発明の現像剤で現像してトナー像を形成する。また、現像手段は、本発明の現像剤入り容器を着脱可能であり、現像剤を担持し、搬送する現像剤担持体を少なくとも有することが好ましい。さらに、現像手段は、現像剤担持体に担持されるトナーの層厚を規制する層厚規制部材等をさらに有してもよい。
【０１１６】
本発明の画像形成方法は、像担持体に形成された静電潜像を本発明の現像剤で現像してトナー像を形成する工程、像担持体に形成されたトナー像を被転写体に転写する工程及び被転写体に転写されたトナー像をローラ状又はベルト状の定着部材により、加熱加圧定着する工程を少なくとも有し、静電潜像形成工程、除電工程、クリーニング工程、リサイクル工程、制御工程等の工程をさらに有してもよい。なお、現像工程では、交互電界を印加して、像担持体に担持された静電潜像を現像することが好ましい。これにより、高画質画像を形成することができる。
【０１１７】
本発明の画像形成装置は、静電潜像を担持する像担持体、像担持体を帯電する帯電手段、帯電された像担持体に露光し、静電潜像を形成する露光手段、像担持体に形成された静電潜像を本発明の現像剤で現像して、トナー像を形成する現像手段、像担持体に形成されたトナー像を被転写体に転写する転写手段及びトナー像を転写した像担持体をクリーニングするクリーニング手段を少なくとも有し、定着手段、除電手段、リサイクル手段、制御手段等の手段をさらに有してもよい。なお、像担持体は、有機感光体又はアモルファスシリコン感光体である。
【０１１８】
本発明の画像形成装置は、発熱体を具備する加熱体、加熱体と接触するフィルム及びフィルムを介して加熱体と圧接する加圧部材を有し、トナー像が転写された被転写体をフィルムと加圧部材の間で加熱加圧定着する定着手段をさらに有することが好ましい。これにより、高画質な画像を低温定着させることができる。
【０１１９】
像担持体の材質、形状、構造、大きさ等は、公知の像担持体の中から適宜選択することができるが、形状は、ドラム状であることが好ましく、例えば、アモルファスシリコン、セレン等の無機感光体、ポリシラン、フタロポリメチン等の有機感光体等が挙げられる。中でも、寿命が長いことから、アモルファスシリコン感光体が好ましい。
【０１２０】
静電潜像形成工程は、像担持体の表面に静電潜像を形成する工程である。このとき、静電潜像は、像担持体の表面を帯電手段が一様に帯電させた後、露光手段が像担持体の表面に画像データに基づいて露光することにより、形成される。
【０１２１】
帯電は、帯電手段を用いて像担持体の表面に電圧を印加することにより行うことができる。帯電手段は、目的に応じて適宜選択することができるが、導電性又は半導電性のロール、ブラシ、フィルム、ゴムブレード等を備えた公知の接触帯電器、コロトロン、スコロトロン等のコロナ放電を利用した非接触帯電器等が挙げられる。
【０１２２】
露光は、露光手段を用いて像担持体の表面を露光することにより行うことができる。露光手段は、目的に応じて適宜選択することができるが、複写光学系、ロッドレンズアレイ系、レーザー光学系、液晶シャッタ光学系等の各種露光装置が挙げられる。なお、像担持体の裏面から露光を行う光背面方式を用いてもよい。
【０１２３】
現像工程は、本発明の現像剤を用いて、像担持体に形成された静電潜像を現像してトナー像を形成する工程である。このとき、現像手段が現像剤を用いて静電潜像を現像することにより、トナー像を形成することができる。現像手段は、公知の現像手段の中から適宜選択することができるが、本発明の現像剤を収容し、静電潜像にトナーを接触又は非接触で付与することができる現像器を有することが好ましい。このとき、現像器は、本発明の現像剤入り容器を備えることが好ましい。
【０１２４】
現像器は、乾式現像方式及び湿式現像方式のいずれであってもよく、また、単色用現像器及び多色用現像器のいずれであってもよく、現像剤を摩擦攪拌させて帯電させる攪拌器と、回転可能なマグネットローラを有する現像器等が挙げられる。
【０１２５】
二成分現像剤を用いた場合、現像器内では、トナーとキャリアが混合攪拌され、その際の摩擦によりトナーが帯電し、回転するマグネットローラの表面に穂立ち状態で保持され、磁気ブラシが形成される。マグネットローラは、像担持体の近傍に配置されているため、マグネットローラの表面に形成された磁気ブラシを構成するトナーの一部は、電気的な吸引力によって像担持体の表面に移動する。その結果、静電潜像がトナーにより現像されて像担持体の表面にトナー像が形成される。
【０１２６】
現像器に収容される本発明の現像剤は、本発明のトナーを含有するが、一成分現像剤及び二成分現像剤のいずれであってもよい。
【０１２７】
転写工程は、トナー像を被転写体に転写する工程であるが、中間転写体上にトナー像を一次転写した後、トナー像を被転写体上に二次転写することが好ましい。このとき、二色以上のトナーを用いることが好ましく、フルカラートナーがさらに好ましい。この場合、転写工程は、トナー像を中間転写体上に転写して複合転写像を形成する一次転写工程と、複合転写像を被転写体上に転写する二次転写工程を有する。
【０１２８】
なお、転写は、転写手段を用いて、像担持体上のトナー像を帯電することにより行うことができる。転写手段は、トナー像を中間転写体上に転写して複合転写像を形成する一次転写手段と、複合転写像を被転写体上に転写する二次転写手段を有することが好ましい。なお、中間転写体は、目的に応じて公知の転写体の中から適宜選択することができ、転写ベルト等が挙げられる。
【０１２９】
転写手段（一次転写手段及び二次転写手段）は、像担持体上に形成されたトナー像を被転写体側へ剥離帯電させる転写器を有することが好ましい。転写器は、単数であってもよいし、複数であってもよい。転写器としては、コロナ放電によるコロナ転写器、転写ベルト、転写ローラ、圧力転写ローラ、粘着転写器等が挙げられる。なお、被転写体は、公知の記録媒体（記録紙）の中から適宜選択することができる。
【０１３０】
定着工程は、定着手段を用いて、被転写体に転写されたトナー像を定着させる工程であり、各色のトナーを被転写体に転写する毎に定着させてもよいし、各色のトナーを積層した状態で一度に定着させてもよい。定着手段は、目的に応じて適宜選択することができるが、公知の加熱加圧手段を用いることができる。加熱加圧手段としては、加熱ローラと加圧ローラの組み合わせ、加熱ローラと加圧ローラと無端ベルトの組み合わせ等が挙げられる。このとき、加熱温度は、８０〜２００℃であることが好ましい。なお、本発明においては、目的に応じて、上記の定着手段と共に、又は上記の定着手段の代わりに、公知の光定着器を用いてもよい。
【０１３１】
除電工程は、除電手段を用いて、像担持体に除電バイアスを印加して除電する工程である。除電手段は、公知の除電器の中から適宜選択することができ、除電ランプ等が挙げられる。
【０１３２】
クリーニング工程は、トナー像が転写された後に、像担持体の表面に残留するトナーを、クリーニング手段を用いて除去する工程である。クリーニング手段は、公知のクリーナの中から適宜選択することができ、磁気ブラシクリーナ、静電ブラシクリーナ、磁気ローラクリーナ、ブレードクリーナ、ブラシクリーナ、ウエブクリーナ等が挙げられる。
【０１３３】
リサイクル工程は、クリーニング工程で除去されたトナーを、リサイクル手段を用いて現像手段に搬送して、リサイクルする工程である。リサイクル手段としては、公知の搬送手段等が挙げられる。
【０１３４】
制御工程は、制御手段を用いて、各工程を制御する工程である。制御手段は、目的に応じて適宜選択することができるが、シークエンサー、コンピュータ等の機器が挙げられる。
【０１３５】
図１に、本発明の画像形成装置一例を示す。画像形成装置１００Ａは、像担持体としての感光体ドラム１０（以下、感光体１０という）と、帯電手段としての帯電ローラ２０と、露光手段としての露光装置３０と、現像手段としての現像装置４０と、中間転写体５０と、クリーニングブレードを有するクリーニング手段としてのクリーニング装置６０と、除電手段としての除電ランプ７０を備える。
【０１３６】
中間転写体５０は、無端ベルトであり、その内側に配置されこれを張架する３個のローラ５１によって、矢印方向に移動可能に設計されている。３個のローラ５１の一部は、中間転写体５０に所定の転写バイアス（一次転写バイアス）を印加することが可能な転写バイアスローラとしても機能する。中間転写体５０の近傍には、クリーニングブレードを有するクリーニング装置９０が配置されており、また、被転写体としての転写紙９５にトナー像を転写するための転写バイアス（二次転写バイアス）を印加することが可能な転写手段としての転写ローラ８０が対向して配置されている。中間転写体５０の周囲には、中間転写体５０上のトナー像に電荷を付与するためのコロナ帯電器５８が、中間転写体５０の回転方向において、感光体１０と中間転写体５０の接触部と、中間転写体５０と転写紙９５の接触部の間に配置されている。
【０１３７】
現像装置４０は、現像剤担持体としての現像ベルト４１と、現像ベルト４１の周囲に併設したブラック用現像器４５Ｋ、イエロー用現像器４５Ｙ、マゼンタ用現像器４５Ｍ及びシアン用現像器４５Ｃから構成されている。なお、ブラック用現像器４５Ｋは、現像剤収容部４２Ｋと現像剤供給ローラ４３Ｋと現像ローラ４４Ｋを備えており、イエロー用現像器４５Ｙは、現像剤収容部４２Ｙと現像剤供給ローラ４３Ｙと現像ローラ４４Ｙを備えており、マゼンタ用現像器４５Ｍは、現像剤収容部４２Ｍと現像剤供給ローラ４３Ｍと現像ローラ４４Ｍを備えており、シアン用現像器４５Ｃは、現像剤収容部４２Ｃと現像剤供給ローラ４３Ｃと現像ローラ４４Ｃを備えている。また、現像ベルト４１は、無端ベルトであり、複数のベルトローラに回転可能に張架され、一部が感光体１０と接触している。
【０１３８】
画像形成装置１００Ａにおいて、帯電ローラ２０が感光体１０を一様に帯電させる。次に、露光装置３０が感光体１０上に像様に露光を行い、静電潜像を形成する。さらに、感光体１０上に形成された静電潜像を、現像装置４０からトナーを供給して現像してトナー像を形成する。トナー像が、ローラ５１から印加された電圧により中間転写体５０上に転写（一次転写）され、さらに転写紙９５上に転写（二次転写）される。その結果、転写紙９５上には転写像が形成される。なお、感光体１０上の残存トナーは、クリーニング装置６０により除去され、感光体１０における帯電は、除電ランプ７０により一旦、除去される。
【０１３９】
図２に、本発明の画像形成装置の他の例を示す。なお、図２においては、図１に示した画像形成装置と同一の構成については、同一符号を付して、説明を省略する。画像形成装置１００Ｂは、現像ベルト４１を備えておらず、感光体１０の周囲に、ブラック用現像器４５Ｋ、イエロー用現像器４５Ｙ、マゼンタ用現像器４５Ｍ及びシアン用現像器４５Ｃが直接対向して配置されていること以外は、画像形成装置１００Ａと同様の構成を有し、同様の作用効果を示す。
【０１４０】
図３に、本発明の画像形成装置の他の例を示す。画像形成装置１００Ｃは、タンデム型カラー画像形成装置である。画像形成装置１００Ｃは、複写装置本体１５０と、給紙テーブル２００と、スキャナ３００と、原稿自動搬送装置（ＡＤＦ）４００を備えている。複写装置本体１５０には、無端ベルト状の中間転写体５０が中央部に設けられている。そして、中間転写体５０は、支持ローラ１４、１５及び１６に張架され、図３中、時計回りに回転可能である。支持ローラ１５の近傍には、中間転写体５０上の残留トナーを除去するためのクリーニング装置１７が配置されている。支持ローラ１４と支持ローラ１５とにより張架された中間転写体５０には、その搬送方向に沿って、イエロー、シアン、マゼンタ、ブラックの４つの画像形成ユニット１８が対向して並置されたタンデム型画像形成部１２０が配置されている。タンデム型画像形成部１２０の近傍には、露光装置２１が配置されている。中間転写体５０の、タンデム型画像形成部１２０が配置された側の反対側には、二次転写装置２２が配置されている。二次転写装置２２においては、無端ベルトである二次転写ベルト２４が一対のローラ２３に張架されており、二次転写ベルト２４上を搬送される転写紙と中間転写体５０とは互いに接触可能である。二次転写装置２２の近傍には、定着装置２５が配置されている。定着装置２５は、無端ベルトである定着ベルト２６と、定着ベルト２６に押圧されて配置された加圧ローラ２７を備えている。
【０１４１】
なお、画像形成装置１００Ｃにおいては、二次転写装置２２及び定着装置２５の近傍に、転写紙の両面に画像形成を行うために転写紙を反転させるためのシート反転装置２８が配置されている。
【０１４２】
次に、タンデム型画像形成部１２０によるフルカラー画像の形成（カラーコピー）について説明する。まず、原稿自動搬送装置（ＡＤＦ）４００の原稿台１３０上に原稿をセットする。あるいは、原稿自動搬送装置４００を開いてスキャナ３００のコンタクトガラス３２上に原稿をセットし、原稿自動搬送装置４００を閉じる。
【０１４３】
スタートスイッチ（不図示）を押すと、原稿自動搬送装置４００に原稿をセットした時は、原稿が搬送されてコンタクトガラス３２上へと移動された後で、一方、コンタクトガラス３２上に原稿をセットした時は直ちに、スキャナ３００が駆動し、第１走行体３３及び第２走行体３４が走行する。このとき、第１走行体３３により、光源からの光が照射されると共に原稿面からの反射光を第２走行体３４におけるミラーで反射し、結像レンズ３５を通して、読み取りセンサ３６で受光されてカラー原稿（カラー画像）が読み取られ、ブラック、イエロー、マゼンタ及びシアンの画像情報となる。
【０１４４】
そして、ブラック、イエロー、マゼンタ及びシアンの各画像情報は、タンデム型画像形成部１２０における各画像形成ユニット１８（ブラック用画像形成ユニット、イエロー用画像形成ユニット、マゼンタ用画像形成ユニット及びシアン用画像形成ユニット）にそれぞれ伝達され、各画像形成ユニットにおいて、ブラック、イエロー、マゼンタ及びシアンの各トナー像が形成される。すなわち、各画像形成ユニット１８は、図４に示すように、それぞれ、感光体１０（ブラック用感光体１０Ｋ、イエロー用感光体１０Ｙ、マゼンタ用感光体１０Ｍ及びシアン用感光体１０Ｃ）と、感光体１０を一様に帯電させる帯電器５９と、各カラー画像情報に基づいて各カラー画像対応画像様に感光体１０を露光（図４中、Ｌ）し、感光体１０上に各カラー画像に対応する静電潜像を形成する露光装置２１と、静電潜像を各カラートナー（ブラックトナー、イエロートナー、マゼンタトナー及びシアントナー）を用いて現像して各カラートナーによるトナー像を形成する現像器６１と、トナー像を中間転写体５０上に転写させるための転写帯電器６２と、クリーニング装置６３と、除電器６４を備えており、それぞれのカラーの画像情報に基づいて各単色のトナー像（ブラックトナー像、イエロートナー像、マゼンタトナー像及びシアントナー像）を形成することができる。このようにしてブラック用感光体１０Ｋ上に形成されたブラックトナー像、イエロー用感光体１０Ｙ上に形成されたイエロートナー像、マゼンタ用感光体１０Ｍ上に形成されたマゼンタトナー像及びシアン用感光体１０Ｃ上に形成されたシアントナー像は、支持ローラ１４、１５及び１６により回転移動される中間転写体５０上に順次転写（一次転写）される。そして、中間転写体５０上でブラックトナー像、イエロートナー像、マゼンタトナー像及びシアントナー像が重ね合わされてカラートナー像（カラー転写像）が形成される。
【０１４５】
一方、給紙テーブル２００においては、給紙ローラ１４２の１つを選択的に回転させ、ペーパーバンク１４３に多段に備える給紙カセット１４４の１つからシート（記録紙）を繰り出し、分離ローラ１４５で１枚ずつ分離して給紙路１４６に送出し、搬送ローラ１４７で搬送して複写機本体１５０内の給紙路１４８に導き、レジストローラ４９に突き当てて止める。あるいは、給紙ローラ４８を回転させ、手差しトレイ５４上のシート（記録紙）を繰り出し、分離ローラ５２で１枚ずつ分離して手差し給紙路５３に入れ、レジストローラ４９に突き当てて止める。なお、レジストローラ４９は、一般には接地されて使用するが、シートの紙粉除去のためにバイアスが印加された状態で使用してもよい。
【０１４６】
そして、中間転写体５０上に形成されたカラートナー像（カラー転写像）にタイミングを合わせてレジストローラ４９を回転させ、中間転写体５０と二次転写装置２２の間にシート（記録紙）を送出させ、二次転写装置２２によりカラートナー像（カラー転写像）をシート（記録紙）上に転写（二次転写）することにより、シート（記録紙）上にカラートナー像（カラー転写像）が形成される。なお、画像転写後の中間転写体５０上の残留トナーは、クリーニング装置１７によりクリーニングされる。
【０１４７】
カラートナー像（カラー転写像）が転写されたシート（記録紙）は、二次転写装置２２により搬送されて、定着装置２５へと送出され、定着装置２５において、熱と圧力によりカラートナー像（カラー転写像）がシート（記録紙）上に定着される。その後、シート（記録紙）は、切換爪５５で切り換えて排出ローラ５６により排出され、排紙トレイ５７上にスタックされる。あるいは、シート（記録紙）は、切換爪５５で切り換えてシート反転装置２８により反転されて再び転写位置へと導き、上記と同様にして裏面にも画像を記録した後、排出ローラ５６により排出され、排紙トレイ５７上にスタックされる。
【実施例】
【０１４８】
以下、本発明の実施例について説明するが、本発明は、これらの実施例に何ら限定されるものではない。なお、部は、重量部を意味する。
（実施例１）
アクリル酸１，１−ジハイドロパーフルオロオクチル１０００部及びＶ−６５（２，２'−アゾビス（２，４−ジメチルバレロニトリル））（和光純薬社製）１０部を耐圧容器に入れ、超臨界二酸化炭素を供給ボンベにより耐圧容器内に供給し、加圧ポンプと温度調節器で２５ＭＰａ、６５℃に調節し、２４時間重合を行って界面活性剤を得た。ここで、一部サンプリングし、溶離液として、ＨＦＩＰ（ヘキサフルオロイソプロパノール）を用いて、ＧＰＣ（ゲルパーミエーションクロマトグラフィー）測定を行ったところ、重量平均分子量が８．７×１０４、数平均分子量が３．０×１０４であった。次に、耐圧容器の温度を２５℃まで下げ、スチレン２００００部とＡＩＢＮ（アゾビスイソブチロニトリル）（和光純薬社製）２００部の混合物を加圧導入し、温度調整器と加圧ポンプを使用して、６５℃、２５ＭＰａで４０時間重合を行った。反応終了後、オイルブラックＨＢＢ（オリエント化学社製）１００部及びオイルオレンジ２０１（オリエント化学社製）４部を加圧添加し、１時間染色を行った。次に、耐圧容器の温度を５℃まで冷却した後、徐々に常圧まで減圧して、トナーを得た。
（実施例２〜７）
表１に示すフッ素系モノマー、共重合モノマー及び重合開始剤並びに反応温度及び反応圧力に変更して界面活性剤を合成した以外は、実施例１と同様にして、トナーを得た。
【０１４９】
【表１】
2008070834.tif 000006
（実施例８）
フッ素系モノマーとして、アクリル酸１，１−ジハイドロパーフルオロオクチル２部及びＡＩＢＮ（２，２'−アゾビスイソブチロニトリル）０．０２部を耐圧容器に入れ、−６０℃にした後、真空ポンプで脱気を行った。次に、常温に戻し、再度、−６０度に冷却して、真空ポンプで脱気を行った後、６５℃で２４時間重合を行って界面活性剤を得た。ここで、一部サンプリングし、実施例１と同様にして、ＧＰＣ測定を行ったところ、重量平均分子量が２．１×１０６、数平均分子量が１．６×１０５であった。次に、耐圧容器の温度を２５℃まで下げ、超臨界二酸化炭素を供給ボンベにより耐圧容器内に供給し、スチレン２００００部とＡＩＢＮ（２，２'−アゾビスイソブチロニトリル）２００部の混合物を加圧導入し、温度調整器と加圧ポンプを使用して、６５℃、２５ＭＰａで４０時間重合を行った。反応終了後、オイルブラックＨＢＢ（オリエント化学社製）１００部及びオイルオレンジ２０１（オリエント化学社製）４部を加圧添加し、１時間染色を行った。次に、耐圧容器の温度を５℃まで冷却した後、徐々に常圧まで減圧して、トナーを得た。
（実施例９）
表２に示すフッ素系モノマー及び重合開始剤及び反応温度に変更して界面活性剤を合成した以外は、実施例８と同様にして、トナーを得た。
【０１５０】
【表２】
2008070834.tif 000007
（実施例１０）
アクリル酸１，１−ジハイドロパーフルオロオクチル１０００部及びＡＩＢＮ（２，２'−アゾビスイソブチロニトリル）１０部を耐圧容器に入れ、超臨界二酸化炭素を供給ボンベにより耐圧容器内に供給し、加圧ポンプと温度調節器で３０ＭＰａ、８５℃に調節し、２４時間重合を行って界面活性剤を得た。ここで、一部サンプリングし、実施例１と同様にして、ＧＰＣ測定を行ったところ、重量平均分子量が１．１５×１０５、数平均分子量が４．５×１０４であった。次に、耐圧容器の温度を２５℃まで下げ、超臨界二酸化炭素を供給ボンベにより耐圧容器内に供給し、スチレン１１０００部、アクリル酸メチル９０００部、ジビニルベンゼン６０部、ペンタエリスリトールテトラステアレート（ステアリン酸純度約６０％）２０００部、融点が９２℃の天然ガス系フィッシャートロプシュワックスＦＴ＆＃８７２２；１００（Ｄシェル・ＭＳ社製）４００部及びＡＩＢＮ（２，２'−アゾビスイソブチロニトリル）２００部の混合物を加圧導入し、温度調整器と加圧ポンプを使用して、６５℃、２５ＭＰａで４０時間重合を行った。反応終了後、オイルブラックＨＢＢ（オリエント化学社製）１００部及びオイルオレンジ２０１（オリエント化学社製）４部を加圧添加し、１時間染色を行った。次に、耐圧容器の温度を５℃まで冷却した後、徐々に常圧まで減圧して、トナーを得た。
（比較例１）
撹拌翼、冷却コンデンサー、窒素ガス導入管を取り付けた密閉可能な反応容器を恒温水槽内に取り付け、反応容器内に、エタノール７０部、蒸留水３０部及びポリビニルピロリドン４部を仕込み、撹拌翼を回転させポリビニルピロリドンを完全に溶解させた。次に、反応容器内に、スチレン２８部、アクリル酸エチル１０部、メタクリル酸ｎ−ブチル２部、エチレングリコールジメタクリレート０．２部、四塩化炭素０．０３部及び過酸化ベンゾイル０．６部を容器内に仕込んだ。引き続き、撹拌翼を回転させながら、反応容器内に窒素ガスを吹き込み、酸素を追い出したところで、水槽内を５０±０．１℃に昇温して重合を開始させた。２時間後に水槽内を６５±０．１℃に昇温し、反応速度を上げた。
【０１５１】
反応開始から１２時間後に室温に冷却して、樹脂粒子の分散液を得た。一部サンプリングしてガスクロマトグラフィーで内部標準法による測定を行った結果、重合率は９０％を超えていることを確認した。また、コールターマルチサイザー（１００μｍアパチャーチューブ）により粒度分布を測定したところ、重量平均粒径Ｄｗが６．９μｍ、個数平均粒径Ｄｎが６．１μｍであった。
【０１５２】
次に、ソルベントブラック３０部をエタノール２０部に加熱溶解させ、１μｍのフィルターで非溶解分を取り除いたもの２０部、エタノール１００部、１００部の樹脂粒子を容器にとり、５０℃で１時間攪拌して、樹脂粒子の染着を行った。その後、染着液を室温まで冷却し、遠心沈降し、上澄みを除き、エタノールに再分散させる操作を３回行った後、濾過してトナーを得た。
（現像剤の作製）
トナー１００部に疎水性シリカ０．７部と、疎水性酸化チタン０．３部をヘンシェルミキサーで混合することにより、外添剤処理を施した。次に、外添剤処理を施したトナー５重量％と、シリコーン樹脂を被覆した平均粒径が４０μｍの銅−亜鉛フェライトキャリア９５重量％からなる現像剤を作製した。
【０１５３】
得られた現像剤について、以下のようにして、画像濃度、感光体への融着、帯電量の測定を行った。
（画像濃度）
タンデム型カラー電子写真装置ｉｍａｇｉｏ  Ｎｅｏ４５０（リコー社製）を用いて、複写紙ＴＹＰＥ６０００＜７０Ｗ＞（リコー社製）に現像剤の付着量が１．００±０．０５ｍｇ／ｃｍ２のベタ画像を形成した。ベタ画像の形成は、複写紙８０００枚に対して、繰り返し行った。画像濃度は、初期及び８０００枚耐久後に、ベタ画像を目視で観察することにより評価した。このとき、初期及び８０００枚耐久後において、画像濃度に変化がなく、高画質が得られたものを○、８０００枚耐久後において、やや画像濃度が低下し、画質が低下したものを△、８０００枚耐久後において、著しく画像濃度低下し、画質が大きく低下したものを×として、判定した。
（感光体への融着）
感光体への融着は、ベタ画像を形成した後に、有機感光体（ＯＰＣ）へのトナーの融着を、目視で観察することにより評価し、トナーの感光体への融着が認められなかったものを○、トナーの感光体への融着が認められたものを×として、判定した。
（帯電量）
現像剤６ｇを計量し、密閉できる金属円柱に仕込み、ブローして帯電量を求めた。このとき、トナー濃度は、４．５〜５．５重量％となるように調整した。
（評価結果）
表３に、評価結果を示す。
【０１５４】
【表３】
2008070834.tif 000008
これより、実施例１〜１０のトナーを用いて得られる現像剤は、比較例１のトナーを用いて得られる現像剤に比べ、帯電性能に優れ、高画像濃度が得られることが確認された。なお、比較例１のトナーは、染料による着色性が低いことによって画像濃度も低いが、実施例１〜１０のトナーは、染料が樹脂微粒子の内部にまで進入するため、十分な染着と画像濃度となることも判った。
【０１５５】
また、実施例のトナーの製造方法では、廃液が殆ど発生しないと共に、常圧に戻すだけで、乾燥したトナーが得られることから、低コスト、低環境負荷、省エネルギー、省資源であるため、従来のトナーの製造方法と比べて、画期的なトナーの製造方法であることが判明した。
【図面の簡単な説明】
【０１５６】
【図１】本発明の画像形成装置の一例を示す概略図である。
【図２】本発明の画像形成装置の他の例を示す概略図である。
【図３】本発明の画像形成装置の他の例を示す概略図である。
【図４】図３に示す画像形成装置の一部を示す概略図である。
【符号の説明】
【０１５７】
１０、１０Ｋ、１０Ｙ、１０Ｍ、１０Ｃ    感光体（感光体ドラム）
１４、１５、１６    支持ローラ
１７    クリーニング装置
１８    画像形成ユニット
２０    帯電ローラ
２１    露光装置
２２    二次転写装置
２３    ローラ
２４    二次転写ベルト
２５    定着装置
２６    定着ベルト
２７    加圧ベルト
２８    シート反転装置
３０    露光装置
３２    コンタクトガラス
３３    第１走行体
３４    第２走行体
３５    結像レンズ
３６    読み取りセンサ
４０    現像装置
４１    現像ベルト
４２Ｋ、４２Ｙ、４２Ｍ、４２Ｃ    現像剤収容部
４３Ｋ、４３Ｙ、４３Ｍ、４３Ｃ    現像剤供給ローラ
４４Ｋ、４４Ｙ、４４Ｍ、４４Ｃ    現像ローラ
４５Ｋ、４５Ｙ、４５Ｍ、４５Ｃ    現像器
４８    給紙ローラ
４９    レジストローラ
５０    中間転写体
５１    ローラ
５２    分離ローラ
５３    手差し給紙路
５４    手差しトレイ
５５    切換爪
５６    排出ローラ
５７    排出トレイ
５８    コロナ帯電器
５９    帯電器
６０    クリーニング装置
６１    現像器
６２    転写帯電器
６３    クリーニング装置
６４    除電器
７０    除電ランプ
８０    転写ローラ
９０    クリーニング装置
９５    転写紙
１００Ａ、１００Ｂ、１００Ｃ    画像形成装置
１１０    ベルト式定着装置
１２０    タンデム型画像形成部
１３０    原稿台
１４２    給紙ローラ
１４３    ペーパーバンク
１４４    給紙カセット
１４５    分離ローラ
１４６    給紙路
１４７    搬送ローラ
１４８    給紙路
１５０    複写装置本体
２００    給紙テーブル
３００    スキャナ
４００    原稿自動搬送装置（ＡＤＦ）
【図１】
2008070834.tif 000011
【図２】
2008070834.tif 000012
【図３】
2008070834.tif 000013
【図４】
2008070834.tif 000014